FR 2832221 A1 20030516 FR 0114790 A 20011115 entre 20 et 200 keV. FIBRE DE COMPENSATION DE DISPERSION CHROMATIQUE POUR SYSTEME DE TRANSMISSION A FIBRE OPTIQUE EN BANDE U La présente invention concerne le domaine des transmissions par fibre optique, et plus spécifiquement, la compensation de la dispersion chromatique et de la pente de dispersion chromatique dans des systèmes de transmission par fibre optique. Pour des fibres optiques, on qualifie généralement le profil d'indice en fonction de l'allure du graphe de la fonction qui associe au rayon de la fibre l'indice de réfraction. On représente de facon classique sur les abscisses la distance r au centre de la fibre, et sur les ordonnées la différence entre l'indice de réfraction et l'indice de réfraction de la gaine de la fibre. On parle ainsi de profil d'indice en "échelon", en "trapèze" ou en "triangle" pour des graphes qui présentent des formes respectives d'échelon, de trapèze ou de triangle. Ces courbes sont généralement représentatives du profil théorique ou de consigne de la fibre, les contraintes de fabrication de la fibre pouvant conduire à un profil sensiblement différent. Dans les nouveaux réseaux de transmission à hauts débits et multiplexés en longueur d'onde, il est avantageux de gérer la dispersion chromatique, notamment pour des débits supérieurs ou égaux à 40Gbit/s ou à 1 60Gbit/s; I'objectif est d'obtenir, pour toutes les valeurs de longueur d'onde du multiplex, une dispersion chromatique cumulée sensiblement nulle sur la liaison, de sorte à limiter l'élargissement des impuisions; on appelle "dispersion chromatique cumulée" I'intograle de la dispersion chromatique sur la longueur de la fibre; à dispersion chromatique constante, la dispersion chromatique cumulée est égale au produit de la dispersion chromatique par la longueur de la fibre. Une valeur cumulée de quelques dizaines de ps/nm pour la dispersion est en générai acceptable. Il est aussi intéressant d'éviter au voisinage des longueurs d'onde utilisces dans le système les valeurs nulles de la dispersion chromatique locale, pour lesquelles les effets non- linéaires sont plus importants. Enfin, il est aussi intéressant de limiter la pente de dispersion chromatique cumuiée sur la plage du multiplex de sorte à éviter ou limiter les distorsions entre les canaux du multiplex. Cette pente est classiquement la dérivée de la dispersion chromatique par rapport à la longueur d'onde. On utilise classiquement comme fibre de ligne pour les systèmes de transmission à fibres optiques des fibres à saut d'indice, appelées aussi fibres SMF (acronyme de l'anglais "Single Mode Fiber"), des fibres à dispersion décalée, appelées aussi fibres NZ-DSF+ (acronyme de l'anglais "Non-Zero Dispersion shiffed Fiber"). On qualifie de NZ-DSF+ des fibres à dispersion décalée, présentant une dispersion chromatique non-nulle et positive pour les longueurs d'onde auxquelles elles sont utilisées, typiquement autour de 1550 nm. Ces fibres présentent pour ces longueurs d'onde une dispersion chromatique faible, typiquement inférieure à 11 ps/(nm.km) à 1550 nm, et une pente de dispersion chromatique entre 0,04 et 1 0 0,1 ps/(nm2.km). Pour compenser la dispersion chromatique et la pente de dispersion chromatique dans des fibres SMF ou NZ-DSF+ utilisées comme fibres de ligne, il est connu d'utiliser des faibles longueurs de fibre de compensation de dispersion ou DCF (Dispersion Compensating Fiber en langue anglaise). Des fibres DCF sont décrites dans différents brevets. Elles présentent au voisinage d'une longueur d'onde de 1550 nm une dispersion chromatique négative, pour compenser la dispersion chromatique cumulée dans la fibre de ligne, et peuvent en outre présenter une pente de la dispersion chromatique négative pour compenser la pente positive de la dispersion chromatique de la fibre de ligne. US-A-5 568 583 ou US-A-5 361 319 proposent une fibre DCF pour la compensation de la dispersion chromatique d'une fibre SMF, d'une dispersion de l'ordre de 17 ps/(nm.km) à 1550 nm. FR-A-99 08 298 ou encore FR-A-01 06 246 décrivent des fibres de compensation de dispersion adaptéss à compenser la dispersion chromatique et la pente de dispersion chromatique d'une fibre DSF. Les fibres de compensation de dispersion présente en générale un coût supérieur à la fibre de ligne, et une atténuation importante. Un des problèmes rencontrés dans les systèmes de transmission est celui de la compensation de la dispersion chromatique sur toute la largeur de la bande; dans ce contexte, on délinit généralement arbitrairement plusieurs bandes dans le domaine de longueurs d'ondes utilisable pour la transmission par fibres optiques: la bande C s'étend entre 1530 et 1565 nm, la bande L s'étend au dessus de la bande C, jusqu'à des longueurs d'onde de l'ordre de 1620 ou 1625 nm. La bande XL ou U s'étend au-dessus de la bande L, pour des longueurs d'onde comprises entre 1625 et 1675 nm. Les fibres de compensation de dispersion chromatique proposées dans l'état de la technique sont généralement difficilement utilisables pour la compensation de la dispersion chromatique et de la pente de dispersion chromatique dans la bande U. Elles sont en effet le plus souvent optimisées pour un point de fonctionnement autour de 1550 nm; de ce fait, à une longueur d'onde de 1650 nm, elles ne compensent pas bien la dispersion chromatique et la pente de dispersion chromatique ou présentent de mauvaises pertes par courbure dans la bande U. L'invention propose une solution au problème de la compensation de la dispersion chromatique dans les réseaux de transmission à fibre optique, et notamment dans les réseaux de transmission utilisant la bande U. Plus précisément, l'invention propose une fibre présentant - une longueur d'onde de coupure théorique inférieure ou égale à 1900 nm; et pour une longueur d'onde de 1650 nm: une dispersion chromatique inférieure ou égale à -20 ps/(nm.km); - une pente de dispersion chromatique négative, - un rapport de la dispersion chromatique à la pente de dispersion chromatique compris entre 100 et 600 nm; - une surface effective supérieure ou égale à 15,um2 et sur une bande de 1625 à 1675 nm, - des pertes par courbure par enroulement de la fibre autour d'un manchon de 10 mm de rayon inférieures ou égales à 100 dB/m, voire à 20dB/m; - des pertes par courbure par enroulement de 100 tours de la fibre autour d'un manchon de 30 mm de rayon inférieures ou égales à 5.10-3 dB, voire à 10-4 dB; La fibre peut en outre présenter à une longueur d'onde de 1650 nm: - une dispersion modale de polarisation inférieure ou égale à 0,2 ps/km3/2, voire 0,1 ps/km3/2, et de préférence inférieure ou égale à 0,05 ps/km'i2. - une atténuation inférieure à 1 dB/km et de préférence à 0,8 dB/km. La fibre présente avantageusement un profil d'indice en rectangle ou trapèze avec une tranchée enterrée et un anneau; les paramètres de ce profil peuvent étre choisis parmi les suivants: - la différence (An) entre l'indice du rectangle ou du trapèze et l'indice de la gaine est comprise entre 16.10-3 et 30.10-3; - ie rayon (r,) de la partie de la fibre présentant un indice supérieur à celui de la gaine est compris entre 1,3 et 2,1,um; - la différence (An2) entre l'indice de la tranchée déprimoe et l'indice de la gaine est comprise entre-9.10-3 et-4,5.10-3; - le rayon extérieur (r2) de cette tranchée est compris entre 3,4 et 6,2 1lm; - la différence (An3) entre l'indice de l'anneau et l'indice de la gaine est comprise entre 1.10-3 et 14.10-3; - le rayon extérieur (r3) de cet anneau est compris entre 5,9 et 8,6,um; - le double de l'intograle du produit du rayon par l'indice entre un rayon nul et le rayon (r) extérieur de la partie centrale de la fibre présentant un indice supérieur à celui de la gaine est compris entre 51.10-3 et 80.10-3,um2; - I'intégrale de l'indice entre un rayon nul et le rayon (r) extérieur de la partie centrale de la fibre présentant un indice supérieur à celui de la gaine est comprise entre 34.10-3 et 38.10-3,um; - le double de l'intégrale du produit du rayon par l'indice entre le rayon (r) extérieur de la partie centrale de la fibre présentant un indice supérieur à celui de la gaine et le rayon extérieur (r2) de la partie enterrée est compris entre -200.10-3 et-90.103 m2; - le double de l'intograle du produit du rayon par l'indice entre le rayon extérieur (r2) de la partie enterrée et le rayon extérieur {r3) de l'anneau est compris entre 100.10-3 et 220.10- 3 1lm2; - le double de l'intograle du produit du rayon par l'indice entre un rayon nul et le rayon extérieur (r3) de l'anneau est compris entre 30.10-3 et 1 10.1 03 m2. L'invention propose en outre un système de transmission, présentant: - un émetteur de signaux optiques dans la bande de 1625 à 1675 nm, - une section de fibre optique de ligne (6j); - une section (1 2j) d'une fibre optique du genre visé ci-dessus, compensant la dispersion dans la fibre optique de ligne. Dans un mode de réclisation, la fibre de ligne comprend de la fibre à saut d'indice. Dans ce cas, il est préférable que la fibre de compensation de dispersion présente: - une surface effective à 1650 nm supérieure ou égale à 1 7,um2, de préférence supérieure ou égale à 20,um2, voire supérieure ou égale à 22,um2; - pour une voleur de longueur d'onde de 1650 nm, un rapport de la dispersion chromatique à la pente de dispersion chromatique compris entre 380 et 500 nm et de préférence compris entre 400 et 480 nm. Dans un autre mode de réclisation, la fibre de ligne comprend de la fibre à dispersion décalée positive. Dans ce cas, il est préTérable que la fibre de compensation de dispersion présente: - une surface effective à 1650 nm supérieure ou égale à 18 m2, de préférence supérieure ou égale à 20,um2; pour une valeur de longueur d'onde de 1650 nm, un rapport de la dispersion l O chromatique à la pente de dispersion chromatique compris entre 180 et 300 nm et de préférence compris entre 200 et 280 nm. D'autres caractéristiques et avantages de l'invention appara^'tront à la lecture de la description qui suit de modes de réclisation de l'invention, donnés à titre d'exemple et en référence aux dessins annexés, qui montrent - figure l, une représentation schématique d'un système de transmission selon un mode de réclisation de l'invention; - figures 2 et 3, des profils de fibres de compensation de dispersion susceptibles d'être utilisées dans le système de la figure 1. L'invention propose une fibre de compensation de dispersion chromatique, adaptée à compenser la dispersion chromatique et la pente de dispersion chromatique dans un système de transmission à fibre optique utilisant des signaux en bande U. qui présente aussi des pertes par courbure acceptables. La fibre présente donc les caractéristiques suivantes: - une longueur d'onde de coupure théorique inférieure ou égale à 1900 nm; et pour une longueur d'onde de 1650 nm: - une dispersion chromatique inférieure ou égale à -20 ps/(nm.km); - une pente de dispersion chromatique négative, un rapport de la dispersion chromatique à la pente de dispersion chromatique compris entre l OO et 600 nm; - une surface effective supérieure ou égale à 15 m2 et sur une bande de 1625 à 1675 nm, - des pertes par courbure par enroulement de la fibre autour d'un manchon de l O mm de rayon inférieures ou égales à l OO dB/m; - des pertes par courbure par enroulement de 100 tours de la fibre autour d'un manchon de 30 mm de rayon inférieures ou égales à 5.10-3 d B. Le comportement monomode en câble peut étre évalué en mesurant la longueur d'onde de coupure suivant la norme UIT-T G650. Une telle valeur de longueur d'onde de coupure théorique assure un comportement monomode en câble, et donc une bonne propagation des signaux dans le système de transmission; on notera que la longueur d'onde de coupure effective en cable est typiquement inférieure de quelques centaines de nanomètres à la longueur d'onde d'onde de coupure théorique. Les valeurs négatives de la dispersion chromatique et de la pente de dispersion chromatique permettent de compenser la dispersion chromatique et la pente de dispersion chromatique d'une fibre SMF ou NZ-DSF+; une valeur très négative de la dispersion chromatique permet de limiter la longueur de fibre de compensation nécessaire pour compenser la dispersion chromatique cumulée dans la fibre de ligne. La valeur de l'aire effective limite les pertes ou les effets nonlinéaires susceptibles d'appara^'tre à forte puissance du signal se propageant dans la fibre de compensation, notamment dans le mode de réclisation de la figure 1 d'un système de transmission selon l'invention. Une valeur d'aire effective supérieure à 15,um2 à 1650 nm permet de limiter les effets non-linéaires dans toute la bande U. Les pertes par courbure sont évaluses de facon connue en soi par enroulement de 100 tours de la fibre sur un mandrin de rayon de 30 mm et mesure des pertes induites par cet enroulement; la limite sur les pertes par courbure assure que la fibre de l'invention supporte la mise en cable comme dans le mode de réclisation de la figure 1. Une autre méthode de mesure consiste à enrouler la fibre sur une demi-boucle de rayon 1 Omm et à mesurer les pertes induites par cet enroulement. Dans ce dernier cas, le résultat donné est exprimé sous la forme d'une perte linéique en dB/m. Dans un cas comme dans l'autre, les pertes sont représentatives de la capacité de la fibre à étre effectivement utilisée dans un système de transmission, que ce soit dans un répéteur ou comme fibre de ligne. La figure 1 est une représentation schématique d'un système de transmission selon un mode de réclisation de l'invention. On a représenté à la figure 1 I'émetteur T)( 2 et le récepteur R)( 4 du système de transmission, entre lesquels s'étend la fibre de ligne. La fibre de ligne est formée de tronçons 6 à 6n, séparés par des répéteurs 8 à 8n; chaque répéteur 8' présente un amplificateur 1 0j, dont la structure est sans incidence sur le fonctionnement de l'invention, et n'est donc pas décrite. En sortie de l'amplificateur est prévue une section 12' d'une fibre de compensation de dispersion. La lumière provenant de la fibre de ligne est donc amplifiée, puis traverse la section de fibre de compensation de dispersion, dans laquelle la dispersion chromatique et la pente de dispersion chromatique sont compensées. La fibre de compensation de dispersion est du type décrit plus bas, en référence aux exemples des figures 2 et 3. Le système de transmission utilise des signaux optiques avec des longueurs d'onde qui s'étendent au-delà de 1625 nm, dans la bande U. La fibre de ligne peut 8tre, comme expliqué plus bas, une fibre SMF ou encore une fibre à dispersion décalée, comme la NZ-DSF+. Des modifications au système de transmission de la figure 1 sont possibles: ainsi, peuvent 8tre prévus des filtres, un amplificateur en aval de la première fibre de compensation de dispersion ou en aval de la fibre de compensation de dispersion, etc. Dans l'exemple de la figure 1, les dispositifs 8; sont qualifiés de "répéteurs", en ce qu'ils comprennent un amplificateur; on pourrait aussi séparer les amplificateurs et les sections de fibre de compensation de dispersion, un bo^'tier comprenant une fibre de compensation de dispersion (avec ou sans amplificateur) pouvant alors être appelé "module de compensation". On pourrait aussi utiliser la fibre de compensation de dispersion au moins partiellement comme fibre de ligne. Dans ce cas, au lieu d'8tre enroulée dans un bo'^tier, la fibre s'étend le long du système de transmission. Les figures 2 et 3 montrent des profils d'indice de consigne possibles pour des fibres de compensation de dispersion selon l'invention; on a représenté en abscisses la distance au centre de la fibre, en micromètres, et en ordonnces la différence d'indice avec l'indice de la gaine. La figure 2 montre 1'exemple d'un profil en rectangle et anneau, et la figure 3 montre 1'exemple d'un profil en trapèze et anneau. Sur la figure 2 apparaissent donc, en partant du centre de la fibre: - une partie centrale de rayon r avec un indice sensiblement constant, présentant avec 1'indice de la gaine une différence An positive; - une partie annulaire s'étendant entre les rayons r, et r2, présentant avec 1'indice de la gaine une différence An: négative; I'ensemble constituant un profil d'indice dit "en rectangle avec une tranchée enterrée ou déprimée". Autour de la tranchée enterrée, la fibre présente entre les rayons r2 et r3 un anneau, c'est-à-dire une partie d'indice supérieur à 1'indice de la gaine, d'o le qualificatif de profil en rectangle avec une tranchée enterrée et un anneau. On note An3 la différence entre 1'indice de 1'anneau et 1'indice de la gaine. La figure 3 montre un profil d'indice en trapèze avec une tranchée enterrce et un anneau. La seule différence entre ce profil et celui de la figure 2 réside dans le fait que la partie centrale a une forme de trapèxe et non de rectangle, avec un rayon minimum ra, un rayon maximum rb; on peut alors noter r la valeur de rayon en dec,à de laquelle 1'indice est supérieur à celui de la gaine. On donne maintenant des exemples de réclisation de fibres de compensation de dispersion selon l'invention. Dans un premier mode de réclisation, la fibre est adaptée à la compensation de la dispersion chromatique d'une fibre à saut d'indice, et dans un deuxième mode de réclisation, la fibre est adaptée à la compensation de la dispersion chromatique d'une fibre à dispersion décalée positive. Typiquement, pour une longueur d'onde de 1650 nm, une fibre SMF de l'état de la technique, commercialisée par la demanderesse sous la référence ASMF , présente une dispersion chromatique C de l'ordre de 23 ps/(nm.km), et une pente de dispersion chromatique C' de l'ordre de 0,052 ps/(nm2.km). De facon classique, on entend par pente de dispersion chromatique la dérivée partielle C/\ de la dispersion chromatique par rapport à la longueur d'onde. Le rapport C/C' de la dispersion chromatique à la pente de dispersion chromatique est donc voisin de 440 nm, et plus précisément, peut être compris entre 400 nm et 480 nm pour la longueur d'onde de 1650 nm. La fibre de l'invention peut donc présenter dans le premier mode de réclisation les caractéristiques supplémentaires suivantes: - une dispersion chromatique C inférieure à - 50ps/nm-km; - un rapport C/C' de la dispersion chromatique à la pente de dispersion chromatique compris entre 380nm et 500nm pour une longueur d'onde de 1650 nm; et - une surface effective supérieure ou égale à 17 m2 pour une longueur d'onde de 1650 nm, voire encore supérieure ou égale à 20 ou 22,um2. Les valeurs négatives de la dispersion chromatique et de la pente de dispersion chromatique permettent de compenser la dispersion chromatique et la pente de dispersion chromatique d'une fibre SMF. La plage proposoe pour le rapport C/C' est adaptée à la compensation de la fibre SMF dans la bande U. autour de 1650 nm. Les valeurs de l'aire effective proposées limitent les pertes ou les effets non linéaires, plus encore que la valeur de 15,um2 mentionnse plus haut. La fibre de compensation, outre ces différentes caractéristiques, peut présenter une ou plusieurs des caractéristiques additionnelles suivantes, mesurées à 1650 nm sauf indication contraire: - une sensibilité aux microcourbures inférieure ou égale à 1, et de préférence inférieure ou égale à 0,5; - une dispersion modale de polarisation inférieure ou égale à 0,2 ps/km32, voire 0,1 ps/km1/2, et de préférence inférieure ou égale à 0,05 ps/kmi/2; - un rapport entre la dispersion chromatique et 1'atténuation inférieur ou égal à -100 ps/(nm-dB), et de préférence inférieur ou égale à -150 ps/(nm-dB), pour une longueur d'onde entre 1625 et 1675 nm; - une atténuation inférieure à 1 dB/km et de préférence à 0,8 dB/km; La valeur de la dispersion chromatique permet de limiter la longueur de fibre de compensation de dispersion, et donc 1'atténuation dans cette fibre. La sensibilité de la fibre aux micro-courbures est évaluée de façon relative, par rapport à la fibre commercialisoe par la demanderesse sous la référence ASMF 200; on peut employer la méthode d'écrasement de la fibre entre deux grilles, connue en soi. La valeur de sensibilité aux microcourbures proposée permet aussi d'améliorer la cablabilité de la fibre. En effet, limiter les pertes par micro-courbures permet de limiter les incréments d'atténuation de la fibre dans le câble. Ceci améliore la tenue de la fibre dans le cable. Les bornes sur les pertes par courbures ou sur la sensibilité aux microcourbures permettent notamment un enroulement de la fibre de compensation de dispersion dans les répéteurs. La valeur de la dispersion modale de polarisation assure une bonne transmission pour les hauts débits. La valeur de l'atténuation est représentative des pertes dans la fibre de compensation. Le rapport entre la dispersion chromatique et l'atténuation est représentatif de la capacité de la fibre à compenser la dispersion chromatique: une forte valeur de dispersion chromatique en valeur absolue est avantageuse pour une compensation rapide de la dispersion chromatique; une valeur faible de l'atténuation limite les pertes dans la fibre de compensation de dispersion. On donne maintenant des exemples de fibres selon le premier mode de réclisation de l'invention. Le tableau I donne des valeurs des paramètres de profil pour ces exemples, avec les notations données plus haut en référence aux figures 2 et 3. Tableau I. rl (9m) r (/lm) rb (/lm) r2 (1lm) r3 m) 103An 103/in2 103^n Fibre S1 1, 74 1,74 1,74 5,22 6,70 20,6 -6,1 11,0 Fibre S2 1,67 1,67 1,67 4,50 7, 04 21,1 -6,4 4,0 Fibre S3 2,10 2,10 2,10 5,14 6,95 16,2 -8,0 9,4 Fibre S4 1,83 1,83 1,83 4,64 6,94 19,2 -7,8 6,7 Fibre S5 1,47 1,47 1,47 5,55 6, 99 23,9 -4,6 6,2 Fibre S6 1,36 1,36 1,36 4,54 7,82 27,6 -5,3 3,9 Fibre S7 1,25 1,68 1,78 5,09 6,43 24,3 -5,5 7,7 Fibre S8 1,37 1,82 1,96 4,51 6, 87 22,2 -6,9 5,3 Fibre S9 1,29 1,59 1,66 4,62 6,3 25,5 -6,4 7,7 Les fibres S1 à S6 présentent un profil en rectangle avec tranchée enterrse et anneau, du genre de la figure 2. Les fibres S7 à S9 présentent un profil du type trapèze avec tranchée enterrée et anneau, représenté à la figure 3. Le tableau 11 donne des caractéristiques optiques des fibres du tableau 1. Tabieau II. \b 2W02 seff C/c' PC 10mm PC 10mm nm,um,um2 ps/nm-km nm dB/m dB/m @1 650nm @1 650nm @1 650nm @1 650nm @1 650nm @1 675nm Fibre S1 1 aao 5,2 22 - 89 430 0,05 1675 nm. On donne molenon1 un _mple de me de tnsmI=lon 1bon mme fb de [gne une fb F du e 00, mme [b de compensofon de dpeion lo fEre S6 du 1obleou L Mus spAcquement lo fEne 1 0 SAAF prAsente a 1650 nm une dlspelon chromo1hue de lirdre de 23 psnm. km). Lo pente de dperslon chromoque a 1650 nm e de lrdre de 0,052 ps/(nm'.km]. ppo C/C' de dperdon chmoUque a lo pen de dpenlon chromo1ue o une vour vobine de 440 nm. Choque 1rongon de lo flbre de 1]ne une longueur Lo de 1 00 km. Chque selon 1 2, de lo flbre de compensofon de dlsperdon prAsente une longueur de 17,5 km. Lo dperdon chromoque et 1o pente de dperon chromoque cumules dons un hongon de flEre de ligne dons une sechon de fEre de compensofon de dlsperon prdsenten1 les voleurs fournles dons le 1obleu, pour dlR6rens vours de longueur Jonde dons lo bonde U. Come 1enu des voleu propos6es dons le sysme, lo dperdon chromoque cumule reste inI6deure en bonde U a 50 ps/nm, volne mme a 25 ps/nm. Le tobou donne oussl les pedes por courEure de lo flbre de compensofon de dperdon pour un enroumen1 de lo flbre ou10ur dn monchon de 10 mm de royon {pees [nlques pEm6 en dB/mÉ Tobleou lll 1625 nm 1650 nm 1675 nm C cumulée (ps/nm) 12,1 0,0 -12,6 Cl cumulée (ps/nm2) -0,098 -0,236 0,001 PPC 10 mm (dB/m) - différence d'indice entre l'anneau et la gaine: 0,16 %. Dans le système, chaque tronc,on de la fibre de ligne a une longueur LG de km. Chaque section de la fibre de compensation de dispersion selon l'état de la technique présente une longueur de 33,2 km, choisie pour minimiser la dispersion chromatique cumulée à 1650 nm.Les unités sont les mémes que dans le tableau lil. Tableau IV 1625 nm 1650 nm 1675 nm C cumulée (ps/nm) -102,6 0,0 102,9 C'comulée (ps/nm2) 3,573 3,587 3,699 PPC 10 mm (dB/m) ou la pente de dispersion chromatique dans cette bande. Le tableau V donne les mêmes paramètres que le tableau IV, mais pour une autre fibre du brevet US-A-5 361 319. La fibre présente encore un profil du genre représenté à la figure 8 du brevet- profil en rectangle avec une tranchée enterrce et un anneau. Les caractéristiques du profil sont encore extraites du tableau 1: - rayon de c_ur: 1,43,um; - différence d'indice entre le c_ur et la gaine: 1,6 %; - rayon extérieur de la tranchée enterrée: 4,87,um; - différence d'indice entre la tranchée et la gaine: -0,4 %; - rayon extérieur de l'anneau: 6,5,um; - différence d'indice entre l'anneau et la gaine: 0,32 %. Dans le système, chaque troncon de la fibre de ligne a une longueur LG de km. Chaque section de la fibre de compensation de dispersion selon l'état de la technique présente une longueur de 19,9 km, choisie pour minimiser la dispersion chromatique cumulée à 1650 nm. Tableau V 1625 nm 1650 nm 1675 nm C comulée (ps/nm) 15,6 0,0 -24,.2 C' cumulée (ps/nm2) -0,184 I -0,572 -0,746 PPC 10 mm (dB/m) 20 >20 PPC 30 mm tdB) 10-4 Le tableau V montre que la dispersion chromatique comulée en bande U reste inférieure en valeur absolue à 50 ps/nm, ce qui constitue une limite acceptable. Toutefois, les pertes par courbures du tableau V prennent des valeurs beaucoup plus importantes que celles du tableau lil. Ainsi, la fibre de l'état de la technique est difficilement utilisable en bande U. du fait de ses fortes valeurs de pertes par courEure. En revanche, la fibre de l'invention est mieux adaptée que la fibre de l'étot de la technique à la compensation de la dispersion chromatique de la fibre SMF, dans la bande U. tout en présentant des valeurs acceptables de pertes par courEure. On donne maintenant des exemples de réclisation de fibres de compensation de dispersion selon le deuxième mode de réclisation de l'invention. La fibre est adaptée à la compensation de la dispersion chromatique d'une fibre à dispersion décalée positive. Typiquement, pour une longueur d'onde de 1650 nm, une fibre à dispersion décalée de l'état de la technique, comme celle commercialisoe par la demanderesse sous la marque TeraLight, présente une dispersion chromatique C de l'ordre de 14 ps/(nm. km) et une pente de dispersion chromatique C' de l'ordre de 0,058 ps/(nm2.km). Le rapport C/C' est voisin de 240 nm. Dans le deuxième mode de réclisation, la fibre de l'invention peut présenter les caractéristiques supplémentaires suivantes: - une dispersion chromatique C inférieure à -50ps/nm-km pour une longueur d'onde de 1650 nm; - un rapport C/C' de la dispersion chromatique à la pente de dispersion chromatique compris entre 180 et 300 pour une longueur d'onde de 1650 nm; voire compris entre 200 et 280; et - une surface effective supérieure ou égale à 18, voire 20 1lm2 pour une longueur d'onde de 1650 nm. Ces caractéristiques présentent les avantages décrits plus haut, en ce qui concerne le premier mode de réclisation. La fibre du deuxième mode de réclisation peut aussi présenter les caractéristiques optiques additionnelles mentionnées en référence au premier mode de réclisation Le tableau Vl donne des valeurs des paramètres de profil pour des exemples de fibre, avec les notations données plus haut en référence aux figures 2 et 3. Tableau Vl ria (/lm) r1 (Hm) rib (lim) r2 m) r3 (Hm) 103n1 103An2 103An3 Fibre T1 1, 53 1,53 1,53 5,18 8,26 23,7 -5,9 4,2 Fibre T2 1,85 1,85 1,85 4,93 7,88 19, 4 -8,1 5,2 Fibre T3 1,63 1,63 1,63 5,20 7,66 22,0 -6,4 5,6 Fibre T4 1, 66 1,66 1,66 4,31 8,11 22,7 -8,8 3,9 Fibre T5 1,39 1,39 1,39 5,21 7,72 26, 5 -5,4 5,9 Fibre T6 1,34 1,79 1,92 5,81 7,37 22,5 -6,3 10 Fibre T7 1,25 1, 56 1,66 5,02 7,10 26,8 -8,3 6,9 Les fibres T1 à T5 présentent un profil en rectangle avec tranchée enterrce et anneau, du genre de la figure 2. Les fibres T6 et T7 présentent un profil du type trapèze avec tranchée enterrée et anneau, représenté à la figure 3. Le tableau Vl1 donne des caractéristiques optiques des fibres du tableau Vl. Tableau Vll. dh 2Wo2 SeH C/C PC PC nm m m2 ps/nm-km nm 120mm +20mm @1650nm @1650nm @1650nm @1650nm d B/m d B/m @1650nm @1675nm Fibre T1 1829 4,8 17,6 -95 255 0,53 mm de rayon sont inférieures à 10-4 dB. On donne maintenant un exemple de système de transmission utilisant comme fibre de ligne une fibre NZ-DSF+ du type TeraLight, et comme fibre de compensation de dispersion la fibre T4 du tableau Vl. La fibre TeraLight présente à 1650 nm les valeurs de dispersion chromatique et de pente de dispersion chromatique précisées pl us ha ut, avec un rapport C/C' de 240 n m. Chaq ue tronçon 6I de la fibre de ligne a une longueur LG de 100 km. Chaque section 12; de la fibre de compensation de dispersion présente une longueur de 13,2 km. La dispersion chromatique et la pente de dispersion chromatique cumulées dans un troncon de fibre de ligne et dans une section de fibre de compensation de dispersion présentent les valeurs fournies dans le tableau Vl11, pour différentes valeurs de longueur d'onde dans la bande U. Comme plus haut, ie tableau indique aussi les pertes par courbures. Tableau Vl11 1625 nm 1650 nm 1675 nm C cumulée (ps/nm) -19,8 0,0 10,6 C'cumulée (ps/nm2) 0,596 0,321 0,263 PPC 10 mm (dB/m) en bande U à 50 ps/nm, voire même à 25 ps/nm. Le tableau IX, comme ie tableau IV, montre à titre de comparaison la dispersion chromatique et la pente de dispersion chromatique cumulées pour un système utilisant une fibre de compensation de dispersion de l'état de la technique; cette fibre de l'état de la technique est la même que celle du tableau IV, à savoir la fibre de l'exemple 1 du brevet US-A- 5 361 819 avec les caractéristiques de profil mentionnces plus haut. Dans l'exemple, ia longueur de fibre de l'état de la technique est de 20,4 km, pour une longueur de fibre NZ-DSF de 100 km. Cette longueur est choisie de sorte à limiter la dispersion chromatique cumulée à 1650 nm. Le tableau IX montre que la fibre de l'état de la technique présente des pertes par courbure acceptables, mais ne permet pas de compenser en bande U la dispersion chromatique et la pente de dispersion chromatique. Tableau IX 1625 nm 1650 nm 1675 nm l C cumulée (ps/nm) -129,6 0,0 132,1 C'cumulée (ps/nm2) 4,123 4,277 4,519 PPC 10 mm (dB/m) Tableau X 1625 nm 1650 nm 1675 nm C cumulée (ps/nm) -57,0 0,0 54,0 C' cumulée (ps/nm2) 0,366 0,118 0,074 PPC 10 mm (dB/m) 20 >20 PPC 30 mm (dB) 10-4 Comme dans le tableau V, il appara'^t que les valeurs de dispersion chromatique cumulée sont proches en valeur absolue de la limite acceptable de 50 ps/nm. Toutefois, les pertes par courbures sont importantes. Les tableaux IX et X montrent que la fibre de l'invention permet une bonne compensation de la dispersion chromatique et de la pente de dispersion chromatique en bande U. tout en présentant des pertes par courbure acceptables dans cette bande. En revanche, les fibres de l'état de la technique proposées à titre de comparaison présentent soit une capacité à compenser la dispersion chromatique et la pente de dispersion chromatique, soit des pertes par courbure acceptables, mais pas les deux à la fois. De facon générale, on peut qualifier le profil de la fibre de l'invention comme suit. Comme indiqué plus haut, le profil est un profil en trapèze ou en rectangle avec une tranchée enterrrée ou déprimoe, et un anneau. La partie centrale présente une différence avec l'indice de la gaine qui vérifie 16.10-3 compris entre 51.10-3 et 80.10-3,um2. Un autre paramètre possible est le paramètre S0', qui s'écrit rl Sol = |An(r,idr o Ce paramètre est l'intégrale de l'indice entre dans le c_ur en rectangle ou en anneau de la fibre. Physiquement, ce paramètre est représentatif de l'aire du c_ur dans un plan rayon / indice. Il est de préférence compris entre 34.10-3 et 38.103 m. On peut encore utiliser le paramètre S2, défini par r2 S2 = 2. |An(r).r. rl Ce paramètre est similaire au paramètre S', mais s'applique à la tranchée enterrée. Il est encore homogène au produit du carré d'un rayon par un indice. Ce paramètre est représentatif de la diminution d'indice dans la tranchée enterrée. Il est de préférence compris entre -200.10-3 et -90.10-3,um2. De même, le paramètre S3 défini par d S3 = 2.|l(r).r.dr r2 est homogène au produit du carré d'un rayon par un indice et est représentatif de l'augmentation d'indice dans l'anneau. Il est de préférence compris entre 100. 10-3 et 220.1 0-3 m2. Enfin, le paramètre S23 qui s'écrit r3 Sl23 = 2- |An(r).r.dr o est la somme des paramètres S, S2 et 53 et est représentatif de l'augmentation d'indice dans l'ensemble de la fibre. Il est de préférence compris entre 30.10-3 et 1 10.10-3 m2. Un de ces paramètres, ou la combinaison de plusieurs de ces paramètres permettent de définir le profil de la fibre de l'invention. La fib re de l'invention peut être fabriq uée pa r l'ho m me d u m étier à l'a id e de techniques connues, comme le MCVD, I'OVD ou les autres techniques couramment utilisées pour la fabrication des fibres optiques. Bien entendu, I'invention n'est pas limitée aux exemples proposés plus haut; les fibres de compensation de dispersion peuvent présenter des profils différents de ceux des figures 2 et 3; les fibres de lignes peuvent aussi étre différentes de la fibre SMF et de la fibre NZ-DSF données en exemples. La structure du système de transmission peut différer de celle représentée à la figure 1. R["DICIONS 1. Une fibre opque, pr6sennt - une ngueur onde de coupure 1hoque f6deure ou Agole 1900 nm; pour une longueur dnde de 165Q nm: - une dpenlon chromoque infAdeure ou Agole a -20 ps/{nm.km, - une pen de dispelon chmoque nAgoU-, - un roppod de dpenEon chromo1hue a lo pen de disperdon chmoque mps en1 100 600 nm; - une suoce eHedive supAheure ou Agole a 15 m' sur une bonde de 1625 a 1675 nm, - des pedes por courEu por enroulement de lo flbre ou10ur un monchon de 10 mm de royon lnfAdeures ou Agoles a 1 oo dB/m; - des pedes por courbure por enroulement de 100 tours de lo fibre outour un monchon de 30 mm de royon rures ou Agoles a.1 0 dB. 2. Lo fibre de lo vendicoNon 1, corodAdse en ce que, sur une bonde de 1 625 a 1675 nm, s pees por courEure por enroulement de lo fibre outour un monchon de 10 mm de royon sont infAdeures ou Agoles a 20 dB/m. S. Lo fibre de rendicofon 1, coro6dse en ce que, sur une bonde de 2Q 1625 1675 nm, s pedes por courbure por enroument de 100 tou de lo fibre outour Jun monchon de 30 mm de royon sont lnf6deures ou goles a lOdB. 4. to [bre de lo rendicofon 1, 2 ou 3, corodrbe en ce qu'e#e prAsente un roppo entre lo dpeIon chromofque 1'onAnuofon inf6deur ou Agol a 100 ps/{nm.dB), de prrence InfAKeur ou 6gole a -l So ps/{nm.dB), pour une longueur dnde enRe 1625 1675 nm. 5. Lo bre de [une des revendlcofons 1 4, coro6rbe en ce qelle pr6sente une dperdon chromofque lnf4deure ou Agole a -SQ ps/(nm.km) pour une longueur d'onde de 1650 nm. 6. La fibre de l'une des revendications 1 à 5, caractérisée en ce qu'elle présente pour une longueur d'onde de 1650 nm une sensibilité aux micro-courbures inférieure ou égale à 1, et de préférence inférieure ou égale à 0,5. 7. La fibre de l'une des revendications 1 à 6, caractérisée en ce qu'elle présente, pour une longueur d'onde de 1650 nm, une dispersion modale de polarisation inférieure ou égale à 0,2 ps/km/2, voire 0,1 ps/km3/2, et de préférence inférieure ou égale à 0,05 ps/km3/2. 8. La fibre de l'une des revendications 1 à 7, caractérisée en ce qu'elle présente pour une longueur d'onde de 1650 nm une atténuation inférieure à 1 dB/km et de préférence à 0,8 dB/km. 9. La fibre de l'une des revendication 1 à 8, caractérisée en ce qu'elle présente un profil d'indice en rectangle ou trapèze avec une tranchée enterrée et un anneau. 10. La fibre de la revendication 9, caractérisée en ce que la différence (An) entre l'indice du rectangle ou du trapèze et l'indice de la gaine est comprise entre 16.10-3 et 30.10-3, et en ce que le rayon (r) de la partie de la fibre présentant un indice supérieur à celui de la gaine est compris entre 1,3 et 2,1,um. 11. La fibre de la revendication 9 ou 10, caractérisoe en ce que la différence (An2) entre l'indice de la tranchée déprimée et l'indice de la gaine est comprise entre -9.10-3 et-4,5.103, et en ce que le rayon extérieur (r2) de cette tranchée est compris entre 3,4 et 6,2 m. 12. La fibre de la revendication 9, 10 ou 1 1, caractérisse en ce que la différence (An3) entre l'indice de l'anneau et l'indice de la gaine est comprise entre 1.10-3 et 14.10-3, et en ce que le rayon extérieur (r3) de cet anneau est compris entre 5,9 et 8,6 m. 13. La fibre de l'une des revendications 9 à 12, caractérisée en ce que le double de l'intograle du produit du rayon par l'indice entre un rayon nul et le rayon (r7) extérieur de la partie centrale de la fibre présentant un indice supérieur à celui de la gaine est compris entre 51.10-3 et 80.10-3 m2. 14. La fibre de l'une des revendications 9 à 13, caractérisée en ce que l'intégrale de l'indice entre un rayon nul et le rayon (r) extérieur de la partie centrale de la fibre présentant un indice supérieur à celui de la gaine est compris entre 34.10-3 et 38.10-3,um. 15. La fibre de l'une des revendications 9 à 14, caractérisée en ce que le double de l'intograle du produit du rayon par l'indice entre le rayon (r) extérieur de la partie centrale de la fibre présentant un indice supérieur à celui de la gaine et le rayon extérieur (r2) de la partie enterrée est compris entre 200.1 0-3 et -90.1 0-3 m2. 16. La fibre de l'une des revendications 9 à 15, caractérisée en ce que le double de l'intégrale du produit du rayon par l'indice entre le rayon extérieur (r2) de la partie enterrée et le rayon extérieur (r3) de l'anneau est compris entre 100.10-3 et 220.10-3 m2. 17. La fibre de l'une des revendications 6 à 16, caractérisée en ce que le double de l'intégrale du produit du rayon par l'indice entre un rayon nul et le rayon extérieur (r3) de l'anneau est compris entre 30. 10-3 et 1 10. 10-3 m2. 18. Un système de transmission, présentant: - un émetteur de signaux optiques dans la bande de 1625 à 1675 nm, - une section de fibre optique de ligne (6j); - une section (1 2j) d'une fibre optique se!on l'une des revendications 1 à 17, compensant la dispersion dans la fibre optique de ligne. 19. Le système de la revendication 18, caractérisé en ce que la fibre de ligne comprend de la fibre à saut d'indice. 20. Le système de la revendication 19, caractérisé en ce que la fibre de compensation de dispersion présente une surface effective à 1650 nm supérieure ou égale à 1 7,um2, de préférence supérieure ou égale à 20,um2, voire supérieure ou égale à 22,um2. 21. Le système de la revendication 18 ou 19, caractérisé en ce que la fibre de compensation de dispersion présente, pour une valeur de longueur d'onde de 1650 nm, un rapport de la dispersion chromatique à la pente de dispersion chromatique compris entre 380 et 500 nm. 22. Le système de la revendication 18 ou 19, caractérisé en ce que la fibre de compensation de dispersion présente, pour une valeur de longueur d'onde de 1650 nm, un rapport de la dispersion chromatique à la pente de dispersion chromatique compris entre 400 et 480 nm. 23. Le système de la revendication 18, caractérisé en ce que la fibre de ligne comprend de la fibre à dispersion décalée positive. 24. Le système de la revendication 23, caractérisé en ce que la fibre de compensation de dispersion présente une surface effective à 1650 nm supérieure ou égale à 1 8,um2, de préférence supérieure ou égale à 20,um2. 25. Le système de la revendication 23 ou 24, caractérisé en ce que la fibre de compensation de dispersion présente, pour une valeur de longueur d'onde de 1650 nm, un rapport de la dispersion chromatique à la pente de dispersion chromatique compris entre 180 et 300 nm. 26. Le système de la revendication 23 ou 24, caractérisé en ce que la fibre de compensation de dispersion présente, pour une valeur de longueur d'onde de 1650 nm, un rapport de la dispersion chromatique à la pente de dispersion chromatique compris entre 200 et 280 nm. 27. Le système de la revendication 20 ou 21, caractérisé en ce que la dispersion chromatique cumulée en bande U reste inférieure en valeur absolue à 50